ВОЗДУШНАЯ ФУРМА ДОМЕННОЙ ПЕЧИ

Полезная модель относится к области металлургии и может быть использована при подготовке к работе воздушных фурм доменных печей.
Наиболее близким к предлагаемой по технической сущности является воздушная фурма доменной печи с термообработанным алюмосодержащим газотермическим покрытием на рабочей поверхности (патент №2465333, С21В 7/16, 04.02.11).
Однако фурма с таким покрытием имеет не достаточно высокую стойкость при эксплуатации.
Техническим результатом является повышение стойкости фурмы при эксплуатации.
Технический результат достигается тем, что в воздушной фурме доменной печи с термообработанным алюмосодержащим газотермическим покрытием на рабочей поверхности сверху покрытия нанесен слой абразивостойкой огнеупорной обмазки на основе карбида бора.
Слой абразивостойкой огнеупорной обмазки на основе карбида бора, нанесенный на рабочую поверхность фурмы сверху газотермического покрытия, защищает фурму от абразивного износа шихтовыми материалами и от прогара продуктами плавки, т.е. обеспечивает достижение технического результата.
На рисунке представлено сечение воздушной фурмы доменной печи с термообработанным алюмосодержащим газотермическим покрытием (1) на рабочей поверхности, сверху которого нанесен слой абразивостойкой огнеупорной обмазки (2) на основе карбида бора.
На рабочую поверхность воздушной фурмы доменной печи напыляют алюмосодержащее газотермическое покрытие и проводят термообработку фурмы. Далее на термообработанное покрытие наносят слой абразивостойкой огнеупорной обмазки на основе карбида бора при помощи кисти. После высыхания обмазки фурму устанавливают в доменную печь.
Пример.
На рабочую поверхность пяти воздушных фурм доменной печи напыляли алюминиевое газотермическое покрытие и провели термообработку фурм. Далее на термообработанное покрытие нанесли слой абразивостойкой огнеупорной обмазки на основе карбида бора при помощи кисти. После высыхания обмазки фурмы установили в доменную печь. Средняя стойкость опытных фурм оказалась на 20% выше серийных фурм с термообработаннымалюминиевым покрытием на рабочей поверхности без слоя обмазки на основе карбида бора, выведенных из эксплуатации за период работы опытных фурм.
Следовательно, слой абразивостойкой огнеупорной обмазки на основе карбида бора, нанесенный на рабочую поверхность воздушной фурмы сверху термообработанного алюмосодержащего газотермического покрытия, повышает стойкость фурмы.
Кроме того, слой абразивостойкой огнеупорной обмазки на основе карбида бора, нанесенный на рабочую поверхность воздушной фурмы сверху термообработанного алюмосодержащего газотермического покрытия, способствует снижению тепловых потерь через поверхность фурмы.